(57)【特許請求の範囲】
【請求項１】
軽油留分である原料油を水素化脱硫して硫黄分５０ｐｐｍ以下の精製油を得る方法であって：
無機多孔質酸化物から形成された担体と、ニッケル及びコバルトの少なくとも一方並びに第６族金属元素としてモリブデンのみとをその担体に担持して含む前段水素化脱硫触媒が充填された前段反応器を用意することと；
硫黄分を１％以上含有する軽油留分である前記原料油と水素を、前記前段反応器に導入して水素化脱硫をし、硫黄分を含有する粗製油を得ることと；
無機多孔質酸化物から形成された担体と、ニッケル及びコバルトの少なくとも一方並びに第６族金属元素としてタングステンのみとをその担体に担持して含む後段水素化脱硫触媒が充填された後段反応器を用意することと；
前記後段反応器に、前記粗製油と水素とを導入して水素化脱硫することを含み；
前記粗製油に含まれる硫黄分が２０００ｐｐｍ以下であり、前記粗製油及び前記後段反応器に導入する水素に含まれる硫化水素濃度が前記後段反応器に導入する水素に対して１．５ｍｏｌ％以下である水素化脱硫方法。
【請求項２】
前記原料油の多環芳香族分が１０重量％以上である請求項１に記載の軽油留分の水素化脱硫方法。
【請求項３】
さらに、前段水素化脱硫触媒が充填された前段反応器から得られた前記粗製油をストリッピング処理することを含む請求項１に記載の水素化脱硫方法。
【請求項４】
前記粗製油の多環芳香族分が３重量％以上であり、精製油の多環芳香族分が２重量％以下である請求項１〜３のいずれか一項に記載の軽油留分の水素化脱硫方法。
【請求項５】
前記担体が、シリカ−アルミナを含む請求項４に記載の水素化脱硫方法。
【請求項６】
軽油留分を水素化脱硫するための反応装置であって：
無機多孔質酸化物から形成された担体と、ニッケル及びコバルトの少なくとも一方並びに第６族金属としてモリブデンのみとをその担体に担持して含む触媒が充填された前段反応器と；
無機多孔質酸化物から形成された担体と、ニッケル及びコバルトの少なくとも一方並びに第６族金属としてタングステンのみとをその担体に担持して含む触媒が充填された後段反応器と；
前段反応器と後段反応器との間に位置して、前段反応器から得られる粗製油から硫化水素を後段反応器に供給される水素に対して１．５ｍｏｌ％以下に低減するためのストリッピング装置と；
前段反応器と後段反応器にそれぞれ水素を供給する水素供給装置とを
備える水素化脱硫用反応装置。
【発明の詳細な説明】
【技術分野】
【０００１】
本発明は、直留軽油留分、接触分解軽油、熱分解軽油などの軽油留分を硫黄分５０ｐｐｍ以下に深度脱硫し、特には多環芳香族分を２％以下に低減する水素化脱硫方法及び水素化脱硫用触媒並びにそれを含む反応装置に関する。
【背景技術】
【０００２】
従来、軽油留分の水素化精製は、アルミナ、シリカ−アルミナなどで構成される多孔性の無機担体に水素化能を有する活性金属であるモリブデン、タングステン、ニッケル、コバルトなどを担持した触媒を水素雰囲気下において軽油留分と接触させることで行われる。このような水素化精製により、軽油留分中からヘテロ元素、すなわち硫黄、窒素などが除去される。
【０００３】
最近、環境保護の観点から軽油中に含まれる硫黄分を５００ｐｐｍ以下に低減させる、いわゆる軽油深度脱硫が要請され、法制化とともにこのための精製プロセスが確立された。このような軽油深度脱硫を行うプロセスとして、（１）２段水素添加方法、（２）後段反応塔において原料油と水素を向流接触させる方法、（３）前段反応塔の生成油中に含まれている硫化水素を一旦気液分離槽で抜出し、その後、後段反応塔へフィードする硫化水素濃度の低減方法などが考案されている。
【０００４】
一方、ディーゼルエンジン排気ガスからの二酸化窒素及び粒子状物質の排出を低減することが求められている。その燃料である軽油中の硫黄分をさらに低減して５０ｐｐｍ以下にすることにより、硫酸塩の生成を抑え、窒素酸化物還元触媒の劣化を抑制することができ、後処理触媒上での粒子状物質生成を低減することができる。この結果、二酸化窒素及び粒子状物質の大気中への排出を抑制することが期待される。さらに、軽油中の多環芳香族は粒子状物質の原因物質と考えられており、これを２％以下に低減することで一層の排出抑制効果が見込まれている。
【発明の開示】
【発明が解決しようとする課題】
【０００５】
上記の理由から軽油中の硫黄分をさらに低減して５０ｐｐｍ以下とし、さらに多環芳香族分を２％以下とするような深度脱硫が望まれている。しかし、従来の軽油深度脱硫では、このような低硫黄濃度の実現には限界があり、生産性の低い運転条件を選ぶか、あるいは、硫黄分が極めて低いの原油を選択する必要があった。
【０００６】
本発明は、上記課題を解決するもので、本発明の目的は、特殊な原油を用いることなく、また、生産性の高い運転条件で水素化脱硫することで高度な脱硫が可能な水素化脱硫方法、水素化脱硫用触媒及びそれを含む反応装置を提供することにある。
【０００７】
本発明者は、軽油留分を水素化精製する際の対象留分の硫黄分と、用いる触媒による性能の関係を詳細に検討した結果、硫黄分が相対的に高い場合と低い場合では最適な触媒が異なることを見いだし、本発明に想到したものである。
【課題を解決するための手段】
【０００８】
本発明の第１の態様に従えば、軽油留分である原料油を水素化脱硫して硫黄分５０ｐｐｍ以下の精製油を得る方法であって：無機多孔質酸化物から形成された担体と、ニッケル及びコバルトの少なくとも一方並びに第６族金属元素としてモリブデンのみとをその担体に担持して含む前段水素化脱硫触媒が充填された前段反応器を用意することと；硫黄分を１％以上含有する軽油留分である前記原料油と水素を、前記前段反応器に導入して水素化脱硫をし、硫黄分を含有する粗製油を得ることと；無機多孔質酸化物から形成された担体と、ニッケル及びコバルトの少なくとも一方並びに第６族金属元素としてタングステンのみとをその担体に担持して含む後段水素化脱硫触媒が充填された後段反応器を用意することと；前記後段反応器に、前記粗製油と水素とを導入して水素化脱硫することを含み；前記粗製油に含まれる硫黄分が２０００ｐｐｍ以下であり、前記粗製油及び前記後段反応器に導入する水素に含まれる硫化水素濃度が前記後段反応器に導入する水素に対して１．５ｍｏｌ％以下である水素化脱硫方法が提供される。
【０００９】
本発明の方法において、前記原料油の多環芳香族分が１０重量％以上にし得る。さらに、前段水素化脱硫触媒が充填された反応器から得られた前記粗製油をストリッピング処理して硫化水素濃度を低減することを含み得る。前記粗製油の多環芳香族分は３重量％以上であり、精製油の多環芳香族分は２重量％以下が好適である。また、前記担体が、シリカ−アルミナを含み得る。
【００１０】
本発明の参考態様に従えば、軽油留分を水素化脱硫するための触媒であって：無機多孔質酸化物から形成された担体と；その担体に担持されたニッケル及びコバルトの少なくとも一方とタングステンと；を含み、硫黄分２０００ｐｐｍ以下の軽油留分からなる粗製油を硫黄分５０ｐｐｍ以下の精製油に脱硫する水素化脱硫に用いられ、この水素化脱硫に導入される水素と粗製油に含まれる硫化水素が水素に対して１．５ｍｏｌ％以下である水素化脱硫用触媒が提供される。この触媒は本発明の水素化脱硫方法に好適である。
【００１１】
本発明の第２の態様に従えば、軽油留分を水素化脱硫するための反応装置であって、無機多孔質酸化物から形成された担体と、ニッケル及びコバルトの少なくとも一方並びに第６族金属としてモリブデンのみとをその担体に担持して含む触媒が充填された前段反応器と；無機多孔質酸化物から形成された担体と、ニッケル及びコバルトの少なくとも一方並びに第６族金属としてタングステンのみとをその担体に担持して含む触媒が充填された後段反応器と；前段反応器と後段反応器との間に位置して、前段反応器から得られる粗製油から硫化水素を後段反応器に供給される水素に対して１．５ｍｏｌ％以下に低減するためのストリッピング装置と；前段反応器と後段反応器にそれぞれ水素を供給する水素供給装置とを備える水素化脱硫用反応装置が提供される。この反応装置に硫黄分１％以上の原料油を供給した場合であっても、硫黄分５０ｐｐｍ以下の精製油に脱硫することができる。
【発明を実施するための最良の形態】
【００１２】
［軽油留分］
本発明で用いられる軽油留分は、直留軽油留分を用いることが好ましく、直留軽油留分単独でもよいが、軽質熱分解油軽油や軽質接触分解軽油を直留軽油留分に混合した混合軽油留分でもよい。この直留軽油留分は、原油を常圧蒸留して得られる、おおよそ１０％留出点が２４０〜２８０℃、５０％留出点が２８０〜３２０℃、９０％留出点が３３０〜３７０℃である。なお、沸点および留出点は特に断らない限り、ＪＩＳ
Ｋ ２２５４「燃料油蒸留試験方法」による値である。
【００１３】
熱分解油とは、重質油留分に熱を加えて、ラジカル反応を主体にした反応により得られた軽質留分油で、例えば、ディレードコーキング法、ビスブレーキング法或いはフルードコーキング法等により得られる留分をいう。これらの留分は得られる全留分を熱分解油として用いてもよいが、留出温度が１５０〜５２０℃の範囲内にある留分を用いることが好適である。
【００１４】
接触分解油とは、中間留分や重質留分、特には減圧蒸留留分等をゼオライト系触媒と接触分解する際に得られる留分、特に高オクタン価ガソリン製造を目的とした流動接触分解装置において副生する分解軽油留分である。この留分は、一般に、沸点が相対的に低い軽質接触分解油と沸点が相対的に高い重質接触分解油とが別々に採取されている。本発明においては、これらの留分のいずれをも用いることができるが、前者の軽質接触分解油、いわゆるライトサイクルオイル（ＬＣＯ）を用いることが好ましい。このＬＣＯは、一般に、１０％留出点が２２０〜２５０℃、５０％留出点が２６０〜２９０℃、９０％留出点が３１０〜３５５℃の範囲内にある。また、重質接触分解油、いわゆるヘビーサイクルオイル（ＨＣＯ）は、１０％留出点が２８０〜３４０℃、５０％留出点が３９０〜４２０℃、９０％留出点が４５０℃以上にある。
【００１５】
［原料油］
本発明で用いられる原料油は、硫黄分が１％以上である上述の軽油留分を用いる。原料油は、通常、硫黄分が１〜５％であり、窒素分が５０ｐｐｍ以上、特に１００〜５００ｐｐｍであり、比重が０．８０以上、特には０．８２〜０．９２である。２環以上の多環芳香族の含有量（多環芳香族分）は３〜２０重量％である。なお、本明細書において、硫黄分は、ＡＳＴＭ  Ｄ２６２２による硫黄分含有量の測定法、芳香族含有量の測定はＩＰ  ３９１に準拠して行った。
【００１６】
［粗製油］
本発明で用いられる粗製油は、硫黄分が２０００ｐｐｍ以下である上述の軽油留分、上述の原料油を水素化脱硫などの手段により硫黄分を２０００ｐｐｍ以下に低減した軽油留分などを用いることができる。硫黄分１００〜２０００ｐｐｍ、特には１００〜１０００ｐｐｍの粗製油が好ましく用いられる。多環芳香族分は３〜２０重量％、特には３〜１０重量％が好ましい。
【００１７】
［後段触媒］
粗製油の水素化精製に用いる水素化精製触媒（以下、後段触媒ともいう）は、無機多孔質酸化物からなる担体とその担体に担持された金属成分としてニッケル、コバルトの少なくとも一方とタングステンとを含むものである。また他の成分として、リン、ホウ素、フッ素のうちいずれか一つあるいはこれらの元素を組み合わせて用いてもよい。
【００１８】
後段触媒は、比表面積が１００〜４５０ｍ２／ｇ、特には１５０〜３００ｍ２／ｇ、細孔容積が０．１〜２ｃｍ３／ｇ、特には０．２〜１．５ｃｍ３／ｇ、中央細孔直径が３〜２０ｎｍ、特には４〜１０ｎｍ、さらには４〜７ｎｍの範囲にあるものが好ましい。また、この触媒の形状は、球状、円柱状、三葉型または四葉型等の形状が好ましい。その断面寸法は、例えば、０．１ｍｍ〜１０ｍｍにしてよく、０．７〜３ｍｍが好ましい。
【００１９】
本発明における細孔特性は、窒素ガス吸着法によって測定され、ＢＪＨ法などによって細孔容積と細孔直径の関係を算出することができる。細孔容積は、２〜３０ｎｍの範囲における細孔容積を示す。また、中央細孔直径は、窒素ガス吸着法において相対圧０．９６６７の条件で得られる細孔容積をＶとするとき、細孔直径の大きい側からの累積細孔容積がＶ／２となる細孔直径をいう。
【００２０】
無機多孔質酸化物としては、周期律表第２、第４、第１３、および第１４族の元素の酸化物を用いることができる（周期律表はＩＵＰＡＣ、１９９０年勧告のものによる）。このうちでも、シリカ、アルミナ、マグネシア、ジルコニア、ボリア、カルシア等が好適であり、これらは単独或いは２種類以上を組み合わせて使用すると良い。アルミナ（γ、δ、η、χ等の各結晶構造を有するもの）、シリカ-アルミナ、シリカ、アルミナ-マグネシア、シリカ-マグネシア、アルミナ-シリカ-マグネシアが好ましい。さらに、シリカ-アルミナ、特には非晶質シリカ-アルミナが含まれることが好ましい。後段触媒の重量に対して、シリカ-アルミナ部分が６０重量％以上含まれていることが好ましい。シリカ-アルミナを含む担体の組成は、Ｓｉ／Ａｌ（モル比）が０．０２〜４．００の範囲が、さらに０．０５〜２．００の範囲が好ましく、特には、０．８〜１．５０の範囲が好ましい。なお、本明細書のＳｉ／Ａｌ（モル比）は、担体全体に含まれるシリコンとアルミニウムの原子数の比として求められる。
【００２１】
後段触媒に用いられる担体の細孔分布は、中央細孔直径が２．５ｎｍ〜６ｎｍの範囲にあるものが好ましく、さらに３ｎｍ〜５．５ｎｍの範囲にあるものが好ましい。特には３．５ｎｍ〜５ｎｍの範囲にあるものが好ましい。また、この担体は、高表面積であることが要求されることから、この担体の表面積が４００ｍ２／ｇ以上であることが好ましい。この担体の細孔容積は、金属成分を多く担持するために０．３〜１．５ｃｍ３／ｇ、さらに０．４ｃｍ３／ｇ以上、特には０．５ｃｍ３／ｇ以上であることが好ましい。
【００２２】
金属成分としてタングステンを含み、含有量は金属元素換算で５〜３０重量％、特に１０〜２５重量％とすることが好ましい。モリブデンなどの他の周期律表第６族金属元素を含んでいてもよいが、この場合、タングステンが第６族金属元素に占める割合が金属元素重量に換算して６０重量％以上、特に８０重量％以上、さらには９５重量％以上が好ましい。他の金属成分としてニッケルまたはコバルトのいずれかあるいはこの両元素を含んでおり、その合計含有量は金属元素換算で１〜１０重量％、特に２〜８重量％とすることが好ましい。ニッケルおよびコバルトに占めるニッケルの割合が金属元素重量に換算して６０重量％以上、特に８０重量％以上、さらには９５重量％以上が好ましい。他の成分として、リン、ホウ素、フッ素のうちいずれかあるいはこれらの元素を組み合わせて用いてもよく、その合計含有量は金属元素重量に換算して１〜１０重量％、特に２〜６重量％とすることが好ましい。他の金属成分として、白金などの貴金属を含ませることもできるが、実質的に貴金属を含んでいないことが好ましい。
【００２３】
［後段水素化脱硫］
本発明の水素化精製方法は、上述の粗製油および水素に含まれる硫化水素濃度が、導入される水素１ｍｏｌに対して０．０１５ｍｏｌ以下（すなわち１．５ｍｏｌ％以下）、好ましくは０．００１〜０．０１ｍｏｌ（０．１〜１ｍｏｌ％）、さらに好ましくは０．００２〜０．０１ｍｏｌ（０．２〜１ｍｏｌ％）の条件で水素化脱硫を行う。通常、水素化脱硫された粗製油には、硫化水素が含まれており、後段水素化脱硫に先立ってその硫化水素をストリッピングなどで除去することが必要となる。また、水素中の硫化水素を除去することも必要となる。また、他の不純物濃度として、導入される水素に対してアンモニア濃度が０．１ｍｏｌ％以下、特には０，００１〜０．１ｍｏｌ％であることが好ましい。得られる精製油の硫黄分は、５０ｐｐｍ以下、特には４０ｐｐｍ以下、さらには３５ｐｐｍ以下とすることができる。窒素含有量は、１０ｐｐｍ以下、特には５ｐｐｍ以下とすることができる。
【００２４】
後段水素化脱硫の好ましい反応条件としては、２５０〜５００℃、特には３００〜４００℃の範囲の温度、１〜３０ＭＰａ、特には３〜２０ＭＰａ、さらには４〜１０ＭＰａの範囲の圧力、５０〜２０００ＮＬ／Ｌ、特には１００〜１０００ＮＬ／Ｌ、さらには１５０〜５００ＮＬ／Ｌの範囲の水素流量、０．１〜１０ｈｒ−１、特には１〜８ｈｒ−１、さらには３〜６ｈｒ−１の範囲の液空間速度（ＬＨＳＶ）とすることが好ましい。
【００２５】
［前段水素化脱硫］
本発明における前段水素化脱硫は、上述の原料油と前段触媒を水素の存在下で混合して水素化脱硫を行うことで、粗製油を得る。得られる粗製油の硫黄分は、２０００ｐｐｍ以下、特には１００〜２０００ｐｐｍ、さらには１００〜１０００ｐｐｍとすることができる。
【００２６】
前段水素化脱硫の好ましい反応条件としては、２５０〜５００℃、特には３００〜４００℃の範囲の温度、１〜３０ＭＰａ、特には３〜２０ＭＰａ、さらには４〜１０ＭＰａの範囲の圧力、５０〜２０００ＮＬ／Ｌ特には１００〜１０００ＮＬ／Ｌ、さらには１５０〜５００ＮＬ／Ｌの範囲の水素流量、０．１〜１０ｈｒ−１、特には１〜８ｈｒ−１、さらには３〜６ｈｒ−１の範囲の液空間速度（ＬＨＳＶ）とすることが好ましい。
【００２７】
［前段触媒］
本発明の前段水素化脱硫触媒（以下、前段触媒ともいう）は、無機多孔質酸化物からなる担体とその担体に担持された金属成分としてモリブデンとニッケル（Ｍｏ／Ｎｉ）またはモリブデンとコバルト（Ｍｏ／Ｃｏ）を含むものである。
【００２８】
前段触媒は、比表面積が１００〜４５０ｍ２／ｇ、特には１５０〜３００ｍ２／ｇ、細孔容積が０．１〜２ｃｍ３／ｇ、特には０．３〜１．５ｃｍ３／ｇ、中央細孔直径が３〜２０ｎｍ、特には４〜１０ｎｍ、さらには５〜９ｎｍの範囲にあるものが好ましい。また、この触媒の形状は、球状、円柱状、三葉型または四葉型等の形状が好ましい。その断面寸法は、０．１ｍｍ〜１０ｍｍにしてよく、０．７〜３ｍｍが好ましい。
【００２９】
無機多孔質酸化物としては、周期律表第２、第４、第１３、および第１４族の元素の酸化物を用いることができる（周期律表はＩＵＰＡＣ、１９９０年勧告のものによる）。このうちでも、シリカ、アルミナ、マグネシア、ジルコニア、ボリア、カルシア等が好適であり、これらは単独或いは２種類以上を組み合わせて使用すると良い。特には、アルミナ（γ、δ、η、χ等の各結晶構造を有するもの)、シリカ-アルミナ、シリカ、アルミナ-マグネシア、シリカ-マグネシア、アルミナ-シリカ-マグネシアが好ましい。
【００３０】
金属成分としてモリブデンを含み、その含有量は金属元素換算で５〜２０重量％特には８〜１５重量％とすることが好ましい。タングステンなどの他の周期律表第６族金属元素を含んでいてもよいが、この場合、モリブデンが第６族金属元素に占める割合が金属元素換算で６０重量％以上、特に８０重量％以上、さらには９５重量％以上が好ましい。他の金属成分としてニッケルまたはコバルトのいずれかあるいはこの両元素を含んでおり、その合計含有量は金属元素換算で１〜１０重量％、特には２〜６重量％とすることが好ましい。他の成分として、リン、ホウ素、フッ素のうちいずれかあるいはこれらの元素を組み合わせて用いてもよく、その合計含有量は金属元素換算で１〜１０重量％、特に２〜６重量％とすることもできる。
【００３１】
［水素化脱硫触媒の製造方法］
前段触媒、後段触媒の製造方法としては、以下のように担体に金属成分を担持して製造することが好ましい。本発明に用いる担体の製造方法は特に規定しないが、共沈法や混練法等により無機含水酸化物を製造し、これを成形した後、乾燥・焼成を行う方法が好適に用いられる。
【００３２】
金属成分の担持方法は特に限定しないが、通常用いられるスプレー含浸、浸漬法等が好適である。金属の担持状態を制御するために、有機化合物または有機塩類等を金属担持液に共存させることも好適に用いられる。このような有機化合物としては、クエン酸、リンゴ酸、酒石酸などのヒドロキシカルボン酸が好適である。金属を含む溶液、好ましくは全ての金属成分を含浸したのち、５０〜１８０℃、好ましくは８０〜１５０℃の温度範囲で、１０分〜２４時間乾燥する。また、焼成は４００〜６００℃、特には４５０〜５８０℃の温度範囲で行われ、焼成温度までの昇温時間は１０〜２４０分、焼成温度での保持時間は１〜２４０分が好適である。このような焼成により、金属担持液に含まれる有機化合物などは除去され、触媒中の有機物は、炭素重量として０．５重量％以下となる。
【００３３】
［反応器］
本発明に用いる反応器は、石油精製に用いられる慣用の反応器を用いることができるが、特に好ましい態様としては、前段脱硫反応後の油中およびガス中に含まれる硫化水素を低下させる装置または工程を含むものである。硫化水素濃度を低下させる装置は特に規定しないが、反応器内部に設置された気液接触装置等を用いてもよいし、反応器の外部の洗浄塔や吸収塔等を用いてもよい。硫化水素を含む水素の一部を抜き出すことや、前段生成油をストリッピング処理することにより、粗製油中および水素中の硫化水素濃度を低下させる方法も好適に用いられる。後段用反応器は、水素と粗製油とを向流、並流どちらの方法で接触させることもできるが、本発明では、並流接触でも十分に脱硫することができる。反応器としては、国際公開ＷＯ００／４２１３０（国際出願番号：ＰＣＴ／ＪＰ００／００１４７）に開示された水素化精製装置を用いることができる。
【００３４】
反応器への触媒の充填は、触媒層内における効率のよい気液接触を確保するため、触媒充填機を用いるとよい。この充填機の使用によって充填時の反応装置内における触媒層面はほぼ水平となり、触媒層内における流体の偏流やこのような偏流に起因すると考えられているホットスポットの発生を防止できるだけでなく、反応器に密に触媒が充填されるために触媒活性や触媒寿命に好ましい影響を与える。触媒層内の水平方向面内の複数ヶ所で測定した温度差が１０℃以下、特には５℃以下であることが好ましい。
【００３５】
本発明による水素化精製条件では、原料油中に含まれる硫黄化合物の水素化脱硫反応や芳香族分への水素添加反応などの進行に伴う発熱量が大きく、この発熱によって反応器内の触媒層が急激な温度上昇にさらされる可能性が大きい。この温度上昇は、多環芳香族の生成やそれに起因する生成油の色相悪化、触媒活性の低下や触媒寿命の短命化などの原因となる。そこで本発明では、水素化精製反応装置として通常水素化精製に用いられる反応器を用いることが出来るが、上記の様な温度上昇を効果的に防止するために、反応器内の触媒層を必要に応じて複数の床に分割し、かつ必要に応じて各床の間に水素を供給できることが好ましい。前段脱硫用反応器における入口と出口の温度差は６０℃以下、特には５０℃以下にすることが好ましい。後段脱硫用反応器の入口と出口の温度差は３０℃以下、特には２０℃以下にすることが好ましい。
【実施例】
【００３６】
本発明を実施例により詳しく説明するが、本発明はそれらに限定されるものではない。
【００３７】
［前段触媒の調製］
直径１．３ｍｍ、長さ２〜３ｍｍの円柱状に成形した多孔質シリカアルミナ担体（Ｓｉ／Ａｌモル比０．０４、比表面積３０９ｍ２／ｇ、細孔容積０．６３０ｃｍ３／ｇ、中央細孔直径７．８ｎｍ）１５０ｇに、モリブデン酸アンモニウム３８．２ｇ、りん酸１４．７ｇ、クエン酸３０ｇ並びに炭酸コバルト１３．２ｇを溶解して調製した水溶液を担体吸水量と等量となるように希釈して、その全量をスプレー含浸し、１３０℃、６時間乾燥した。その後、３０分間かけて５５０℃まで昇温し、３０分間そのままの温度で焼成して、触媒Ａを調製した。触媒Ａは、元素重量としてＭｏ：１１重量％、Ｃｏ：３重量％、Ｐ：２重量％を含有していた。窒素脱着法で測定した比表面積は２２０ｍ２／ｇ、細孔容積は０．４３５ｃｍ３／ｇ、中央細孔直径は６．８ｎｍであった。
【００３８】
［後段触媒の調製］
直径１．３ｍｍ、長さ２〜３ｍｍの円柱状に成形した多孔質シリカアルミナ担体（Ｓｉ／Ａｌモル比１．２４、比表面積４５９ｍ２／ｇ、細孔容積０．５９６ｃｍ３／ｇ、中央細孔直径４．６ｎｍ、非晶質のシリカアルミナを約８０重量％含み、残部はγアルミナからなる）１５０ｇに、メタタングステン酸アンモニウム８５．０ｇを溶解して調製した水溶液を担体吸水量と等量となるように希釈して、その全量をスプレー含浸し、１３０℃、６時間乾燥した。続いて硝酸ニッケル６水和物３０．３ｇを溶解して調製した水溶液（担体吸水量と等量）をスプレー含浸し、１３０℃、６時間乾燥した。その後、３０分間かけて５５０℃まで昇温し、３０分間そのままの温度で焼成して、触媒Ｂを調製した。触媒Ｂは、元素重量としてＷ：２２重量％、Ｎｉ：４重量％を含有していた。窒素脱着法で測定した比表面積は２０５ｍ２／ｇ、細孔容積は０．３１０ｃｍ３／ｇ、中央細孔直径は５．３ｎｍであった。
【００３９】
［原料油の性状］
実施例に用いた原料油は、中東系原油を常圧蒸留して得た直留軽油留分であり、その性状は、表１に示す通りである。
【００４０】
【表１】
0004969754.tif 000002
【００４１】
［前段脱硫反応］
内径３０ｍｍ、長さ１ｍの反応器に、触媒１００ｍＬを充填し、表２に示した反応条件で水素化処理を行い、粗製油を得た。反応器の入口と出口の温度差は５℃以下であった。用いた水素の純度は、９９．９９％以上であり、硫化水素濃度は１０ｐｐｍ以下であった。
【００４２】
【表２】
0004969754.tif 000003
【００４３】
［硫化水素低減処理］
実施例および一部の比較例において、前段脱硫反応にて精製した粗製油を、ストリッピング装置を用いてガス成分の一部を抜き出してストリッピング処理を行った。これにより、後段に導入される油中の硫化水素濃度を低下させた。前段脱硫反応用反応器、ストリッピング装置、および後段脱硫反応装置を含む脱硫反応装置１００を図１に示す。
【００４４】
原料油は、水素とともに前段脱硫反応用反応器１１に導入され、その生成物は、ストリッピング装置１２に導入される。ストリッピング装置１２には水素が導入され、生成物中の硫化水素などの不純物ガス成分が取り除かれた粗製油が、ストリッピング装置１２の底部から得られる。得られた粗製油は、水素とともに後段脱硫反応用反応器１３に導入される。その生成物は、高圧分離槽１４に導入され、水素などのガス成分が除かれて、精製油がその底部から得られる。なお、前段脱硫反応用反応器１１及び後段脱硫反応用反応器１３には、反応温度を制御するためのヒータ１５が設けられている。
【００４５】
［後段脱硫反応］
内径３０ｍｍ、長さ１ｍの反応器に、触媒１００ｍＬを充填し、表３に示した反応条件で水素化処理を行い、精製油を得た。反応器の入口と出口の温度差は５℃以下であった。用いた水素の純度は、９９．９９％以上であり、硫化水素濃度は１０ｐｐｍ以下であった。
【００４６】
【表３】
0004969754.tif 000004
【００４７】
［実施例１］
前段に触媒Ａ：１００ｍＬを、後段に触媒Ｂ：１００ｍＬを充填した。原料油を用いて前段脱硫反応を行ったのち硫化水素低減処理を行い、さらに後段脱硫反応を行った。得られた粗製油および精製油中の硫黄濃度を表４に示す。なお、表４中には、後段の反応器に導入される粗製油および水素中に含まれる硫化水素並びに、後段の反応器に導入される粗製油および水素中に含まれるアンモニアの濃度を、それぞれ、後段の反応器に導入される水素量に対するｍｏｌ％で示した。
【００４８】
［比較例１］
前段に触媒Ａ：１００ｍＬを、後段に触媒Ａ：１００ｍＬを充填した。原料油を用いて前段脱硫反応を行ったのち硫化水素低減処理を行い、さらに後段脱硫反応を行った。得られた粗製油および精製油中の硫黄濃度を表４に示す。
【００４９】
［比較例２］
前段に触媒Ｂ：１００ｍＬを、後段に触媒Ｂ：１００ｍＬを充填した。原料油を用いて前段脱硫反応を行ったのち硫化水素低減処理を行い、さらに後段脱硫反応を行った。得られた粗製油および精製油中の硫黄濃度を表４に示す。
【００５０】
［比較例３］
前段に触媒Ａ：１００ｍＬを、後段に触媒Ｂ：１００ｍＬを充填した。原料油を用いて前段脱硫反応を行ったのち、ストリッピング装置による硫化水素低減処理を行わずそのまま後段脱硫反応を行った。得られた粗製油および精製油中の硫黄濃度を表４に示す。
【００５１】
【表４】
0004969754.tif 000005
【００５２】
上記結果からわかるように、本発明による脱硫方法により硫黄分が５０ｐｐｍ以下かつ多環芳香族分が２％以下である軽油を製造できることが明らかとなった。
【産業上の利用可能性】
【００５３】
本発明による軽油留分の水素化精製方法は、水素と硫黄分２０００ｐｐｍ以下の粗製油を、水素と粗製油に含まれる硫化水素が水素に対して１．５ｍｏｌ％以下の状態とし、金属成分としてタングステンとニッケルまたはコバルトが担持された水素化脱硫触媒が充填された反応器に導入して、硫黄分５０ｐｐｍ以下の精製油に水素化脱硫する方法である。
【００５４】
特定の触媒と反応条件を組み合わせることにより、低硫黄などの特殊な原油を用いることなく、また、生産性の高い運転条件で、硫黄分５０ｐｐｍ以下への高度な脱硫、さらには多環芳香族濃度を２％以下に低減する水素化脱硫が可能となる。したがって、環境に配慮された自動車用軽油などの基材に用いられる軽油留分を工業的に製造することが可能となる。
【図面の簡単な説明】
【００５５】
【図１】図１は、本発明に実施例で用いた水素化脱硫反応装置のブロック図を示す。
【図１】
0004969754.tif 000006